(57)【特許請求の範囲】
【請求項１】
（ａ）ヘキサフルオロプロペン／フッ化ビニリデン／テトラフルオロエチレン共重合体からなる、過酸化物加硫可能な３元系フッ素ゴム、
（ｂ）瀝青炭系充填剤、
（ｃ）ハイドロタルサイト化合物、
（ｄ）炭酸カルシウム、ケイソウ土、シリカ、タルクからなる担体に担持されていない有機過酸化物、
（ｅ）共架橋剤、
を配合してなることを特徴とするフッ素ゴム組成物。
【請求項２】
（ａ）テトラフルオロエチレン／フッ化ビニリデン／パーフルオロアルキルビニルエーテル共重合体からなる、過酸化物加硫可能な３元系フッ素ゴム、
（ｂ）瀝青炭系充填剤、
（ｃ）ハイドロタルサイト化合物、
（ｄ）炭酸カルシウム、ケイソウ土、シリカ、タルクからなる担体に担持されていない有機過酸化物、
（ｅ）共架橋剤、
を配合してなることを特徴とするフッ素ゴム組成物。
【請求項３】
ガスケット、パッキン、シールのいずれかに用いられることを特徴とする請求項１又は２記載のフッ素ゴム組成物。
【請求項４】
スチームを用いる装置に使用されるガスケット、パッキン、シールのいずれかに用いられることを特徴とする請求項１又は２記載のフッ素ゴム組成物。
【請求項５】
請求項１又は２記載のフッ素ゴム組成物を加硫してなるガスケット、パッキン、又はシール。
【請求項６】
請求項１又は２記載のフッ素ゴム組成物を加硫してなる、スチームを用いる装置に使用されるガスケット、パッキン、又はシール。
【発明の詳細な説明】
【技術分野】
【０００１】
本発明は、ゴム組成物、特に、フッ素ゴム組成物に関する。【０００２】
更に詳しくは、本発明は、加硫して、ガスケット、パッキン、あるいはシール材として使用されることに適したフッ素ゴム組成物に関する。特に、本発明は、高温時での耐熱水性および耐スチーム性が要求され、熱水およびスチームを用いる装置のガスケット、パッキン、あるいはシール材として使用されることに適したフッ素ゴム組成物に関する。
【背景技術】
【０００３】
一般に、フッ素ゴムは、他のゴムと比較して耐熱性、耐薬品性等の面で非常に優れるため、各種工業分野でガスケット、パッキンおよびシール等の材料として使用されている。【０００４】
また、フッ素ゴムの中でも特に３元系フッ素ゴムは、耐薬品性に卓越した性能を有することから、使用環境の厳しい部位への使用が望まれている。たとえば、具体的な使用部位として、化学プラント、理化学機器、発電所、ボイラー、熱水スチーム洗浄設備等のガスケット、パッキンやシール等が挙げられる。【０００５】
しかしながら、３元系フッ素ゴムであっても、特に、１５０℃以上の高温下での耐熱水性、耐スチーム性などには必ずしも満足のいく特性が得られていなかった。【０００６】
このような背景から、日本の特開２０００−５３８３５号公報および特開２０００−２９０４５４号公報では、高温での耐スチーム性を改良すべくフッ素ゴムの開発が試みられている。しかし、これらの発明では共重合体の製造に際し特殊な架橋点モノマーおよび加硫剤を使用しているため極めて高価とならざるをえなかった。【０００７】
このため、安価で、耐熱水性、耐スチーム性に優れたゴムの提供が望まれている。【０００８】
そこで、このような目的から、日本の特開２００２−２６５７３３号公報では、耐スチーム性のフッ素ゴムが提示されている。しかし、これでも耐熱水性、耐スチーム性を完全に満足し得るものではなかった。【０００９】
また、フッ素ゴム組成物を加硫成形してなるガスケット、パッキン、シールが使用される相手部材の材質との関係から、耐熱水性と耐スチーム性のほかに耐腐食性が必須となる場合が多い。しかし、前述した従来の提案は、これを十分に満足し得るものでもなかった。
【発明の開示】
【発明が解決しようとする課題】
【００１０】
本発明は、高温下、特に１５０℃以上での耐熱水性、耐スチーム性および耐腐食性に優れ、かつ安価なフッ素ゴム組成物であって、ガスケット、パッキンおよびシールとして用いることができるフッ素ゴム組成物を提供することを目的とする。
【課題を解決するための手段】
【００１１】
前記課題を解決するため、本発明が提案するフッ素ゴム組成物は、（ａ）過酸化物加硫可能な３元系フッ素ゴムと、（ｂ）瀝青炭系充填剤と、（ｃ）ハイドロタルサイト化合物と、（ｄ）炭酸カルシウム、ケイソウ土、シリカ、タルクからなる担体に担持されていない有機過酸化物と、（ｅ）共架橋剤とを配合してなるものである。
【００１２】
ここで、（ａ）過酸化物加硫可能な３元系フッ素ゴムとしては、ヘキサフルオロプロペン／フッ化ビニリデン／テトラフルオロエチレン共重合体、あるいは、テトラフルオロエチレン／フッ化ビニリデン／パーフルオロアルキルビニルエーテル共重合体を用いることができる。【００１４】
以上の本発明のフッ素ゴム組成物は、ガスケット、パッキン、シールのいずれかに用いられる、あるいは、スチームを用いる装置に使用されるガスケット、パッキン、シールのいずれかに用いられるものである。【００１５】
また、前記課題を解決するため、本発明は、以上の本発明のフッ素ゴム組成物を加硫してなるガスケット、パッキン、又はシール、あるいはスチームを用いる装置に使用される、ガスケット、パッキン、又はシールを提案するものである。
【発明の効果】
【００１６】
（ａ）過酸化物加硫可能な３元系フッ素ゴム、（ｂ）瀝青炭系充填剤、（ｃ）ハイドロタルサイト化合物、（ｄ）炭酸カルシウム、ケイソウ土、シリカ、タルクからなる担体に担持されていない有機過酸化物、（ｅ）共架橋剤を配合してなる前述した本発明のフッ素ゴム組成物は、安価に製造することができ、１５０℃以上の高温下での耐熱水性、耐スチーム性に優れている。また、このフッ素ゴム組成物を加硫してなるガスケット等が使用される相手部材の材質との関係において、耐腐食性が発揮され、その耐腐食性は継続的に持続される。
【００１７】
また、（ａ）過酸化物加硫可能な３元系フッ素ゴムとして、ヘキサフルオロプロペン／フッ化ビニリデン／テトラフルオロエチレン共重合体、あるいは、テトラフルオロエチレン／フッ化ビニリデン／パーフルオロアルキルビニルエーテル共重合体を用いると、前記の効果がより一層優れたものになる。【００１９】
また、前述した（ａ）の共重合体と（ｄ）炭酸カルシウム、ケイソウ土、シリカ、タルクからなる担体に担持されていない有機過酸化物に、（ｅ）共架橋剤が併用されているので、前記の共重合体の架橋が効率的になされる。
【００２０】
本発明のフッ素ゴム組成物は、前述したように、１５０℃以上の高温下での耐熱水性、耐スチーム性に優れており、このフッ素ゴム組成物を加硫してなるガスケット等が使用される相手部材の材質との関係において、耐腐食性を有し、その耐腐食性を継続的に持続できる。そこで、ガスケット、パッキン、シール、特に、スチームを用いる装置に使用されるガスケット、パッキン、シールのいずれかに用いられることに適している。【００２１】
すなわち、前述した本発明のフッ素ゴム組成物を加硫してなるガスケット、パッキン、又はシール、特に、スチームを用いる装置に使用されるガスケット、パッキン、又はシールは、１５０℃以上の高温下での耐熱水性、耐スチーム性に優れている。そして、これらが使用される相手部材の材質との関係において、耐腐食性を有し、その耐腐食性を継続的に持続できる。しかも、前述したように、本発明のフッ素ゴム組成物は安価に製造できるので、これらのガスケット等も低コストで提供できる。
【発明を実施するための最良の形態】
【００２２】
本発明のフッ素ゴム組成物は、（ａ）過酸化物加硫可能な３元系フッ素ゴムと、（ｂ）瀝青炭系充填剤と、（ｃ）ハイドロタルサイト化合物と、（ｄ）炭酸カルシウム、ケイソウ土、シリカ、タルクからなる担体に担持されていない有機過酸化物と、（ｅ）共架橋剤とを配合してなるものである。
【００２３】
ここで、前記の過酸化物加硫可能な３元系フッソゴムには、具体的にはヘキサフルオロプロペン／フッ化ビニリデン／テトラフルオロエチレン共重合体、あるいはテトラフルオロエチレン／フッ化ビニリデン／パーフルオロアルキルビニルエーテル共重合体を採用することができる。【００２４】
本発明のフッ素ゴム組成物においては、重合工程においてこれらの共重合体と共重合可能なモノマー成分を添加し共重合してもよい。【００２５】
過酸化物加硫可能な３元系フッソゴムとして採用される前記の共重合体には、その中に、架橋点としてヨウ素または臭素が含まれているが、その含有量は、０．０１〜６重量％、好ましくは約０．１〜３重量％であることが望ましい。これは、その含有量が０．０１重量部よりも少ないと圧縮永久歪性等の充分な物性を得ることができなくなり、６重量部よりも多いと伸び等の充分な物性を得ることができなくなるためである。【００２６】
過酸化物加硫可能な３元系フッソゴムとして採用される前記の共重合体のような過酸化物による加硫は、その架橋構造がＣ−Ｃ結合となることから、ポリアミンによる加硫により形成されるＣ＝Ｎ結合、ポリオールによる加硫により形成されるＣ−Ｏ結合と比較して化学的により安定である。そこで、本発明のフッ素ゴム組成物、及びこれを加硫してなる本発明のシール等は、耐熱性、耐化学薬品性、耐スチーム性等が良好となる。【００２７】
なお、過酸化物加硫可能な３元系フッソゴムとして採用される前記の共重合体のムーニー粘度ＭＬ１＋１０（１２１℃）は１０〜１３０ｐｔｓの範囲であることが好ましく、さらに好ましくは３０〜９０ｐｔｓ（１２１℃）の範囲にあることが望ましい。これらの粘度範囲にあると、加硫時における加工成形性や機械的諸物性等の面で有利だからである。【００２８】
前述した本発明のフッ素ゴム組成物において、（ｂ）瀝青炭系充填剤としては、オースチンブラック、ミネラルブラックなどを用いることができる。これらはいずれも、粒径１〜１０ミクロン、比重１．１〜１．５、ｐＨ５〜９のものを用いることが望ましい。【００２９】
この瀝青炭系充填剤は、加硫成形工程における後述の受酸剤による受酸機能を補足し完全にする目的で配合するものである。【００３０】
この瀝青炭系充填剤を配合してなるフッ素ゴム組成物は、耐熱水性、耐スチーム性、特に、１５０℃以上の高温環境下での圧縮永久歪性に優れたものになる。また、この瀝青炭系充填剤を配合してなるフッ素ゴム組成物を加硫してなるガスケット等が使用される相手部材の材質との関係において、耐腐食性を有し、その耐腐食性を継続的に持続できるようになる。【００３１】
ここで、瀝青炭系充填剤の使用量は、過酸化物加硫可能な３元系フッソゴムとして採用される前記の共重合体１００重量部に対して、好ましくは１〜５０重量部、さらに好ましくは３〜４０重量部である。これは、使用量が１重量部より少ないと充分な圧縮永久歪性、耐腐食性が得られなくなり、５０重量部よりも多いと硬度が上がりゴム弾性が損なわれてくるためである。【００３２】
前述した本発明のフッ素ゴム組成物において、（ｃ）ハイドロタルサイト化合物は、受酸剤として用いられるものであり、Ｍ１−ｘＡｌｘ（ＯＨ）２ＣＯ３・ｙＨ２Ｏ（ｘ＝０．３〜０．３３、ｙ＝０〜０．５）の構造を有する。ここで、Ｍは２価の金属であり、たとえばマグネシウム、亜鉛などがある。【００３３】
このハイドロタルサイト化合物は天然品、合成品のいずれを使用することもでき、またそれらの表面処理品でもよい。【００３４】
ハイドロタルサイト化合物は加硫成形工程における受酸剤として配合するものである。【００３５】
受酸剤としては、常態物性、スチーム性などが良好であることから従来リサージ（ＰｂＯ）が用いられていたが、近年環境問題などからその使用は制限されている。その他としては亜鉛華、マグネシア、酸化カルシウムに代表される金属酸化物、ハイドロタルサイト化合物などがあるが、最近では一般的にはマグネシアが用いられている。【００３６】
しかしながら、亜鉛華、マグネシア、酸化カルシウムなどの金属酸化物は、本発明の目的とする使用環境下において、耐熱水性、耐スチーム性の面で要求を満足しえない。【００３７】
受酸剤としての目的の他、このハイドロタルサイト化合物を配合してなるフッ素ゴム組成物は、耐熱水性、耐スチーム性、特に、１５０℃以上の高温環境下での圧縮永久歪性に優れたものになる。また、このハイドロタルサイト化合物を配合してなるフッ素ゴム組成物を加硫してなるガスケット等が使用される相手部材の材質との関係において、耐腐食性を有し、その耐腐食性を継続的に持続できるようになる。【００３８】
ここで、ハイドロタルサイト化合物の使用量は、過酸化物加硫可能な３元系フッソゴムとして採用される前記の共重合体１００重量部に対して、好ましくは０．１〜１５重量部、さらに好ましくは０．２〜６重量部である。これは、０．１重量部よりも少ないと受酸効果、耐腐食性を充分に発揮できなくなり、１５重量部より多いと硬度、伸び等の物性が低下してくるためである。【００３９】
前述した本発明のフッ素ゴム組成物において、（ｄ）炭酸カルシウム、ケイソウ土、シリカ、タルクからなる担体に担持されていない有機過酸化物は、架橋剤としての働きを行うものであり、かかる働きを有するものは何れも使用することができる。
【００４０】
例えば、２,５−ジメチル−２,５−ビス（ｔ−ブチルパーオキシ）ヘキサン、２,５−ジメチル−２,５−ビス（ｔ−ブチルパーオキシ）３−ヘキシン、ベンゾイルパーオキシド、ビス（２,４−ジクロルベンゾイル）パーオキシド、ジクミルパーオキシド、ジ−ｔ−ブチルパーオキシド、ｔ−ブチルクミルパーオキシド、３−ブチルパーオキシベンゼン、１,１−ビス（ｔ−ブチルパーオキシ）３,５,５−トリメチルシクロヘキサン、２,５−ジメチルヘキサン−２、５−ジヒドロキシパーオキシド、ｔ−ブチルパーオキシイソプロピルカーボネートなどを使用することができる。【００４１】
これらの有機過酸化物は１種または２種以上組み合わせて用いてもよい。【００４２】
これらの有機過酸化物は、架橋効率の面から、好ましくは２,５−ジメチル−２,５−ビス（ｔ−ブチルパーオキシ）ヘキサン、２,５−ジメチル−２,５−ジ（ベンゾイルパーオキシ）ヘキサン、ジクミルパーオキサイドを用いることが望ましい。【００４３】
架橋剤としての働きを行う有機過酸化物は、通常、炭酸カルシウム、ケイソウ土、シリカ、タルクなどからなる担体に担持されて使用されている。【００４４】
しかしながら、本発明のフッ素ゴム組成物において使用される前記の有機過酸化物は、担体に担持されていない純品であることが望ましい。そして、その純度は９０％以上、好ましくは９５％であるものを用いることが望ましい。【００４５】
炭酸カルシウム、ケイソウ土、シリカ、タルクなどからなる担体に担持された有機過酸化物を用いると、その担体の性質に起因してフッ素ゴム組成物の耐熱水性、耐スチーム性が劣り、本発明の目的とする使用環境下では満足し得なくなるからである。【００４６】
ここで、有機過酸化物の使用量は、過酸化物加硫可能な３元系フッソゴムとして採用される前記の共重合体１００重量部に対して０．１〜１５重量部、さらに好ましくは０．３〜３重量部であることが望ましい。これは、その使用量が０．１重量部より少ないと圧縮永久歪性等の充分な物性を得ることができなくなり、１５重量部より多いと伸び等の充分な物性を得ることができなくなるためである。【００４７】
前述した本発明のフッ素ゴム組成物において、（ｅ）共架橋剤としては、多官能性不飽和化合物を成分とする共架橋剤を使用することができる。【００４８】
多官能性不飽和化合物を成分とする共架橋剤を使用することによって、加硫特性、機械的強度、圧縮永久歪みを向上させることができる。【００４９】
また、この共架橋剤は、本発明のフッ素ゴム組成物を調製するにあたって配合されている過酸化物加硫可能な３元系フッソゴムである前記の共重合体の架橋に効果的な役割を果たすものである。【００５０】
すなわち、本発明のフッ素ゴム組成物の調製にあたって配合されている前述した共重合体中に架橋点として含まれているヨウ素原子や臭素原子は、架橋において、前記の（ｄ）有機過酸化物から発生したラジカルにより容易に共重合体骨格から離脱し、共重合体中に高活性のラジカルを発生させる。ここで、多官能性不飽和化合物を成分とする共架橋剤が配合されていることにより、前記のように発生したラジカルが、効率的にこの共架橋剤と反応し、前記の共重合体の架橋がなされるのである。【００５１】
前記の共架橋剤としては、たとえば、トリ（メタ）アリルイソシアヌレート、トリ（メタ）アリルシアヌレート、トリアリルトリメリテート、Ｎ,Ｎ−ｍ−フェニレンビスマレイミド、ジアリルフタレート、トリス（ジアリルアミン）−ｓ−トリアジン、亜リン酸トリアリル、１,２−ポリブタジエン、エチレングリコールジアクリレート、ジエチレングリコールジアクリレートなどを使用することができる。【００５２】
これらの共架橋剤を２種類以上組み合わせて用いてもよい。【００５３】
前記の共架橋剤の使用量は、酸化物加硫可能な３元系フッソゴムとして採用される前記の共重合体１００重量部対して、好ましくは０．１〜１５重量部、さらに好ましくは０．３〜６重量部である。これは、０．１重量部より少ないと圧縮永久歪性等の充分な物性を得ることができなくなり、１５重量部より多いと伸び等の充分な物性を得ることができなくなるためである。【００５４】
本発明のフッ素ゴム組成物には、上記成分以外に、フッ素ゴム組成物などのゴム組成物に通常使用される充填剤、補強剤、有機過酸化物、可塑剤、滑剤、加工助剤、パーフルオロポリエーテルなどを適宜配合してもよい。【００５５】
充填剤あるいは補強剤としては、カーボンブラック、酸化チタン、硫酸バリウムなどを瀝青炭系充填剤と併用してもよい。【００５６】
本発明のフッ素ゴム組成物は、前述した（ａ）過酸化物加硫可能な３元系フッ素ゴム、（ｂ）瀝青炭系充填剤、（ｃ）ハイドロタルサイト化合物、（ｄ）炭酸カルシウム、ケイソウ土、シリカ、タルクからなる担体に担持されていない有機過酸化物、（ｅ）共架橋剤に加えて、必要ならば、ゴム組成物に通常使用される充填剤、補強剤、有機過酸化物、可塑剤、滑剤、加工助剤、パーフルオロポリエーテルなどを適宜配合し、混練など、従来公知の方法により調製することができる。
【００５７】
混練は、前記の配合成分を、オープンロール、またはニーダー、バンバリーなどの密閉式混練機などを用いて混合することにより行うことができる。【００５８】
また、その後、コンプレッション成形、インジェクション成形、トランスファー成形などの方法で加熱して加硫形成、あるいは加硫することにより、本発明のフッ素ゴム組成物を用いた本発明のガスケット、パッキン、シールなどを得ることができる。【００５９】
この際の加硫は、たとえば約１００〜２５０℃の温度で約１〜６０分間程度の一次加硫を行い、必要に応じ約１２０〜３３０℃の温度で０〜５０時間程度二次加硫を行ってもよい。【００６０】
本発明のフッ素ゴム組成物により加硫した本発明のガスケット、パッキンおよびシールなどの製品は、耐熱水性、耐スチーム性に優れる。そこで、化学プラント、理化学機器、発電所タービン、ボイラー、熱水スチーム洗浄機などの装置において高温の熱水またはスチームが存在する部位に好ましく使用することが可能である。特に、１５０℃以上の高温における連続使用も可能である。【００６１】
以下、本発明の好ましい実施例を説明する。
【実施例１】
【００６２】
過酸化物加硫可能な３元系フッ素ゴムとして、ヘキサフルオロプロペン／フッ化ビニリデン／テトラフルオロエチレン共重合体１００重量部、瀝青炭系充填剤として、オースチンブラック（粒径１〜１０ミクロン、比重１．３、ｐＨ７）１０重量部、ハイドロタルサイト化合物として、Ｍ１−ｘＡｌｘ（ＯＨ）２ＣＯ３・ｙＨ２Ｏ（ｘ＝０．３〜０．３３、ｙ＝０〜０．５）（Ｍ＝Ｍｇ）１重量部、有機過酸化物として、２,５−ジメチル−２,５−ビス（ｔ−ブチルパーオキシ）ヘキサン（純度９８％）１．６重量部、共架橋剤としてトリアリルイソシアヌレート３重量部、このほかに、ＳＦＲカーボン５重量部を配合し、ミキシングロールで混練して本発明のフッ素ゴム組成物を得た。
【実施例２】
【００６３】
過酸化物加硫可能な３元系フッ素ゴムとして、テトラフルオロエチレン／フッ化ビニリデン／パーフルオロアルキルビニルエーテル共重合体１００重量部、瀝青炭系充填剤として、オースチンブラック（粒径１〜１０ミクロン、比重１．３、ｐＨ７）２０重量部、ハイドロタルサイト化合物として、Ｍ１−ｘＡｌｘ（ＯＨ）２ＣＯ３・ｙＨ２Ｏ（ｘ＝０．３〜０．３３、ｙ＝０〜０．５）（Ｍ＝Ｍｇ）０．５重量部、有機過酸化物として、２,５−ジメチル−２,５−ビス（ｔ−ブチルパーオキシ）ヘキサン（純度９８％）１．６重量部、共架橋剤としてトリアリルイソシアヌレート３重量部を配合し、ミキシングロールで混練して本発明のフッ素ゴム組成物を得た。
【実施例３】
【００６４】
過酸化物加硫可能な３元系フッ素ゴムとして、テトラフルオロエチレン／フッ化ビニリデン／パーフルオロアルキルビニルエーテル共重合体１００重量部、瀝青炭系充填剤として、オースチンブラック（粒径１〜１０ミクロン、比重１．３、ｐＨ７）１０重量部、ハイドロタルサイト化合物として、Ｍ１−ｘＡｌｘ（ＯＨ）２ＣＯ３・ｙＨ２Ｏ（ｘ＝０．３〜０．３３、ｙ＝０〜０．５）（Ｍ＝Ｍｇ）２重量部、有機過酸化物として、２,５−ジメチル−２,５−ビス（ｔ−ブチルパーオキシ）ヘキサン（純度９８％）１．６重量部、共架橋剤としてトリアリルイソシアヌレート３重量部、このほかに、ＭＴカーボン１０重量部を配合し、ミキシングロールで混練して本発明のフッ素ゴム組成物を得た。
【比較例１】
【００６５】
過酸化物加硫可能な３元系フッ素ゴムとして、ヘキサフルオロプロペン／フッ化ビニリデン／テトラフルオロエチレン共重合体１００重量部、瀝青炭系充填剤として、オースチンブラック（粒径１〜１０ミクロン、比重１．３、ｐＨ７）１０重量部、ハイドロタルサイト化合物に替えて亜鉛華３重量部、有機過酸化物として、２,５−ジメチル−２,５−ビス（ｔ−ブチルパーオキシ）ヘキサン（純度９８％）１．６重量部、共架橋剤としてトリアリルイソシアヌレート３重量部、このほかに、ＳＦＲカーボン５重量部を配合し、ミキシングロールで混練してフッ素ゴム組成物を得た。
【比較例２】
【００６６】
過酸化物加硫可能な３元系フッ素ゴムとして、テトラフルオロエチレン／フッ化ビニリデン／パーフルオロアルキルビニルエーテル共重合体１００重量部、瀝青炭系充填剤として、オースチンブラック（粒径１〜１０ミクロン、比重１．３、ｐＨ７）２０重量部、ハイドロタルサイト化合物として、Ｍ１−ｘＡｌｘ（ＯＨ）２ＣＯ３・ｙＨ２Ｏ（ｘ＝０．３〜０．３３、ｙ＝０〜０．５）（Ｍ＝Ｍｇ）０．５重量部、有機過酸化物として、純度９８％の２,５−ジメチル−２,５−ビス（ｔ−ブチルパーオキシ）ヘキサンに替えて、シリカ６０％含有の２,５−ジメチル−２,５−ビス（ｔ−ブチルパーオキシ）ヘキサン４重量部、共架橋剤としてトリアリルイソシアヌレート３重量部を配合し、ミキシングロールで混練してフッ素ゴム組成物を得た。
【比較例３】
【００６７】
過酸化物加硫可能な３元系フッ素ゴムとして、テトラフルオロエチレン／フッ化ビニリデン／パーフルオロアルキルビニルエーテル共重合体１００重量部、瀝青炭系充填剤、ハイドロタルサイト化合物を添加せず、有機過酸化物として、２,５−ジメチル−２,５−ビス（ｔ−ブチルパーオキシ）ヘキサン（純度９８％）１．６重量部、共架橋剤としてトリアリルイソシアヌレート３重量部、ＭＴカーボン２０重量部を配合し、ミキシングロールで混練してフッ素ゴム組成物を得た。
【００６８】
（比較試験）
実施例１〜３で製造した本発明のフッ素ゴム組成物と、比較例１〜３で製造した従来のフッ素ゴム組成物を、それぞれ、１６０℃で１０分間のプレス加硫、続いて１８０℃にて４時間のオーブン加硫を行い、得られた加硫物についてＪＩＳ規格に準じて試験を行った。
【００６９】
その結果は、表１の通りである。
【表１】
0004780589.tif 000002
【００７０】
常態物性については、実施例１〜３と比較例１〜３について差はないが、１５０℃の高温環境下での評価においては、圧縮永久歪、体積変化率、腐食性については、実施例１〜３すべてにおいて、比較例１〜３よりも優れた結果となった。
【産業上の利用可能性】
【００７１】
以上詳しく説明した通り、本発明によって、高温下、特に１５０℃以上での耐熱水性、耐スチーム性および接触部材の耐腐食性に優れ、かつ安価なフッ素ゴム組成物であって、ガスケット、パッキンおよびシールとして用いることができるフッ素ゴム組成物を提供できる。【００７２】
以上、本発明の好ましい実施形態、実施例を説明したが、本発明はかかる実施形態、実施例に限られるものではなく、特許請求の範囲の記載から把握される技術的範囲において種々の形態に変更可能である。